(57)【要約】【課題】分光透過率の経時的な劣化が抑制された光学ガラスを提供する。【解決手段】光学ガラスは、酸化物換算組成のガラス全質量に対して、質量％で、Ｐ２Ｏ５成分、ＳｉＯ２成分及びＢ２Ｏ３成分からなる群より選択される１種以上を合計で５．０％以上４０．０％以下、Ｎｂ２Ｏ５成分を１０．０％以上６０．０％以下含有し、ソラリゼーション（波長４５０ｎｍにおける分光透過率の劣化量）が５．０％以下である。光学素子は、この光学ガラスからなる。また、ガラス成形体の製造方法は、この光学ガラスを用い、軟化した前記光学ガラスに対して金型内でプレス成形を行う。【選択図】なし【特許請求の範囲】
【請求項１】
酸化物換算組成のガラス全質量に対して、質量％で、Ｐ２Ｏ５成分、ＳｉＯ２成分及びＢ２Ｏ３成分からなる群より選択される１種以上を合計で５．０％以上４０．０％以下、Ｎｂ２Ｏ５成分を１０．０％以上６０．０％以下含有し、ソラリゼーション（波長４５０ｎｍにおける分光透過率の劣化量）が５．０％以下である光学ガラス。
【請求項２】
Ｐｔ成分の含有量が１５ｐｐｍ以下である請求項１記載の光学ガラス。
【請求項３】
酸化物換算組成のガラス全質量に対して、Ｆｅ成分の含有量が５０ｐｐｍ以下である請求項１又は２記載の光学ガラス。
【請求項４】
酸化物基準の質量に対する外割りの質量％でＳｂ２Ｏ３成分が０．５質量％未満である請求項１から３のいずれか記載の光学ガラス。
【請求項５】
酸化物換算組成のガラス全質量に対して、質量％でＴｉＯ２成分を５．０％以上４５．０％以下さらに含有する請求項１から４のいずれか記載の光学ガラス。
【請求項６】
酸化物換算組成のガラス全質量に対して、質量％で
Ｂｉ２Ｏ３成分  ０〜２０．０％及び／又は
ＷＯ３成分  ０〜２０．０％
の各成分をさらに含有する請求項１から５のいずれか記載の光学ガラス。
【請求項７】
酸化物換算組成のガラス全質量に対する質量和Ｐ２Ｏ５＋ＳｉＯ２＋Ｂ２Ｏ３＋Ｎｂ２Ｏ５＋ＴｉＯ２＋Ｂｉ２Ｏ３＋ＷＯ３が５０．０％以上９５．０％以下である請求項１から６のいずれか記載の光学ガラス。
【請求項８】
酸化物換算組成のガラス全質量に対して、質量％で
Ｌｉ２Ｏ成分  ０〜２０．０％及び／又は
Ｎａ２Ｏ成分  ０〜３５．０％及び／又は
Ｋ２Ｏ成分  ０〜２０．０％及び／又は
Ｃｓ２Ｏ成分  ０〜１０．０％
の各成分をさらに含有する請求項１から７のいずれか記載の光学ガラス。
【請求項９】
酸化物換算組成のガラス全質量に対する質量和Ｌｉ２Ｏ＋Ｎａ２Ｏ＋Ｋ２Ｏ＋Ｃｓ２Ｏが３５．０％以下である請求項８記載の光学ガラス。
【請求項１０】
Ｒｎ２Ｏ成分（式中、ＲｎはＬｉ、Ｎａ、Ｋ及びＣｓからなる群より選択される１種以上）の少なくともいずれかを必須成分として含有し、酸化物換算組成の質量比Ｎａ２Ｏ／Ｒｎ２Ｏが０より大きく且つ１未満である請求項８又は９記載の光学ガラス。
【請求項１１】
酸化物換算組成のガラス全質量に対して、質量％で
ＭｇＯ成分  ０〜５．０％及び／又は
ＣａＯ成分  ０〜１０．０％及び／又は
ＳｒＯ成分  ０〜１０．０％及び／又は
ＢａＯ成分  ０〜２０．０％
の各成分をさらに含有する請求項１から１０のいずれか記載の光学ガラス。
【請求項１２】
酸化物換算組成のガラス全質量に対する質量和ＭｇＯ＋ＣａＯ＋ＳｒＯ＋ＢａＯが２０．０％以下である請求項１１記載の光学ガラス。
【請求項１３】
酸化物換算組成のガラス全質量に対して、質量％で
Ｙ２Ｏ３成分  ０〜１０．０％及び／又は
Ｌａ２Ｏ３成分  ０〜１０．０％及び／又は
Ｇｄ２Ｏ３成分  ０〜１０．０％
の各成分をさらに含有する請求項１から１２のいずれか記載の光学ガラス。
【請求項１４】
酸化物換算組成のガラス全質量に対する質量和Ｙ２Ｏ３＋Ｌａ２Ｏ３＋Ｇｄ２Ｏ３が２０．０％以下である請求項１３記載の光学ガラス。
【請求項１５】
酸化物換算組成のガラス全質量に対して、質量％で
ＳｉＯ２成分  ０〜４０．０％及び／又は
Ｂ２Ｏ３成分  ０〜４０．０％及び／又は
ＧｅＯ２成分  ０〜１０．０％及び／又は
ＺｒＯ２成分  ０〜１０．０％及び／又は
ＺｎＯ成分  ０〜１０．０％及び／又は
Ａｌ２Ｏ３成分  ０〜１０．０％及び／又は
Ｔａ２Ｏ５成分  ０〜１０．０％及び／又は
ＣｅＯ２成分  ０〜１０．０％
の各成分をさらに含有する請求項１から１４のいずれか記載の光学ガラス。
【請求項１６】
１．７０以上２．２０以下の屈折率（ｎｄ）を有し、１０以上４０以下のアッベ数（νｄ）を有し、分光透過率が７０％を示す波長（λ７０）が５００ｎｍ以下である請求項１から１５のいずれか記載の光学ガラス。
【請求項１７】
請求項１から１６のいずれか記載の光学ガラスからなる光学素子。
【請求項１８】
請求項１から１６のいずれか記載の光学ガラスからなる精密プレス成形用プリフォーム。
【請求項１９】
請求項１８記載の精密プレス成形用プリフォームを精密プレス成形してなる光学素子。
【請求項２０】
請求項１から１６のいずれか記載の光学ガラスを用い、軟化した前記光学ガラスに対して金型内でプレス成形を行うガラス成形体の製造方法。
【発明の詳細な説明】
【技術分野】
【０００１】
本発明は、光学ガラス及びガラスの分光透過率の劣化抑制方法に関する。
【背景技術】
【０００２】
近年、光学系を使用する機器のデジタル化や高精細化が急速に進んでおり、デジタルカメラやビデオカメラ等の撮影機器をはじめ、各種光学機器に用いられる球面レンズ等の光学素子に対する高精度化、軽量、及び小型化の要求は、ますます強まっている。
【０００３】
光学素子を作製する光学ガラスの中でも特に、光学素子の軽量化及び小型化を図ることが可能な、１．７０以上２．２０以下の高い屈折率（ｎｄ）を有し、１０以上２５以下のアッベ数（νｄ）を有し、高屈折率及び高分散を有するガラスの需要が非常に高まっている。このような高屈折率高分散ガラスとしては、例えば屈折率（ｎｄ）が１．９１以上であり、２１以下のアッベ数を有する光学ガラスとして、特許文献１に代表されるようなガラスが知られている。また、屈折率（ｎｄ）が１．６５以上であり、１７．２以上３３．１以下のアッベ数を有する光学ガラスとして、特許文献２に代表されるようなガラスが知られている。
【先行技術文献】
【特許文献】
【０００４】
【特許文献１】特開２００５−２０６４３３号公報
【特許文献２】特開平０６−３４５４８１号公報
【発明の概要】
【発明が解決しようとする課題】
【０００５】
しかしながら、特許文献１及び２で開示されたガラスでは、太陽光等に含まれる紫外線によって分光透過率が低下するソラリゼーションの問題があった。ソラリゼーションの大きいガラスは、紫外線が長時間照射されることにより着色するため、製造当初の所望の分光透過率を維持することは困難であった。
【０００６】
本発明の目的は、上記問題点に鑑みてなされたものであって、その目的とするところは、分光透過率の経時的な劣化が抑制された光学ガラスを提供することにある。
【課題を解決するための手段】
【０００７】
本発明者らは、上記課題を解決するために、鋭意試験研究を重ねた結果、Ｎｂ２Ｏ５成分を含有する光学ガラスにおいて、光学ガラスに含まれるＰｔ成分及び／又はＦｅ成分の含有量を調整することによって、光学ガラスのソラリゼーションが低減されることを見出し、本発明を完成するに至った。具体的には、本発明は以下のようなものを提供する。
【０００８】
（１）  酸化物換算組成のガラス全質量に対して、質量％で、Ｐ２Ｏ５成分、ＳｉＯ２成分及びＢ２Ｏ３成分からなる群より選択される１種以上を合計で５．０％以上４０．０％以下、Ｎｂ２Ｏ５成分を１０．０％以上６０．０％以下含有し、ソラリゼーション（波長４５０ｎｍにおける分光透過率の劣化量）が５．０％以下である光学ガラス。
【０００９】
（２）  Ｐｔ成分の含有量が１５ｐｐｍ以下である（１）記載の光学ガラス。
【００１０】
（３）  酸化物換算組成のガラス全質量に対して、Ｆｅ成分の含有量が５０ｐｐｍ以下である（１）又は（２）記載の光学ガラス。
【００１１】
（４）  酸化物基準の質量に対する外割りの質量％でＳｂ２Ｏ３成分が０．５質量％未満である（１）から（３）のいずれか記載の光学ガラス。
【００１２】
（５）  酸化物換算組成のガラス全質量に対して、質量％でＴｉＯ２成分を５．０％以上４５．０％以下さらに含有する（１）から（４）のいずれか記載の光学ガラス。
【００１３】
（６）  酸化物換算組成のガラス全質量に対して、質量％で
Ｂｉ２Ｏ３成分  ０〜２０．０％及び／又は
ＷＯ３成分  ０〜２０．０％
の各成分をさらに含有する（１）から（５）のいずれか記載の光学ガラス。
【００１４】
（７）  酸化物換算組成のガラス全質量に対する質量和Ｐ２Ｏ５＋ＳｉＯ２＋Ｂ２Ｏ３＋Ｎｂ２Ｏ５＋ＴｉＯ２＋Ｂｉ２Ｏ３＋ＷＯ３が５０．０％以上９５．０％以下である（１）から（６）のいずれか記載の光学ガラス。
【００１５】
（８）  酸化物換算組成のガラス全質量に対して、質量％で
Ｌｉ２Ｏ成分  ０〜２０．０％及び／又は
Ｎａ２Ｏ成分  ０〜３５．０％及び／又は
Ｋ２Ｏ成分  ０〜２０．０％及び／又は
Ｃｓ２Ｏ成分  ０〜１０．０％
の各成分をさらに含有する（１）から（７）のいずれか記載の光学ガラス。
【００１６】
（９）  酸化物換算組成のガラス全質量に対する質量和Ｌｉ２Ｏ＋Ｎａ２Ｏ＋Ｋ２Ｏ＋Ｃｓ２Ｏが３５．０％以下である（８）記載の光学ガラス。
【００１７】
（１０）  Ｒｎ２Ｏ成分（式中、ＲｎはＬｉ、Ｎａ、Ｋ及びＣｓからなる群より選択される１種以上）の少なくともいずれかを必須成分として含有し、酸化物換算組成の質量比Ｎａ２Ｏ／Ｒｎ２Ｏが０より大きく且つ１未満である（８）又は（９）記載の光学ガラス。
【００１８】
（１１）  酸化物換算組成のガラス全質量に対して、質量％で
ＭｇＯ成分  ０〜５．０％及び／又は
ＣａＯ成分  ０〜１０．０％及び／又は
ＳｒＯ成分  ０〜１０．０％及び／又は
ＢａＯ成分  ０〜２０．０％
の各成分をさらに含有する（１）から（１０）のいずれか記載の光学ガラス。
【００１９】
（１２）  酸化物換算組成のガラス全質量に対する質量和ＭｇＯ＋ＣａＯ＋ＳｒＯ＋ＢａＯが２０．０％以下である（１１）記載の光学ガラス。
【００２０】
（１３）  酸化物換算組成のガラス全質量に対して、質量％で
Ｙ２Ｏ３成分  ０〜１０．０％及び／又は
Ｌａ２Ｏ３成分  ０〜１０．０％及び／又は
Ｇｄ２Ｏ３成分  ０〜１０．０％
の各成分をさらに含有する（１）から（１２）のいずれか記載の光学ガラス。
【００２１】
（１４）  酸化物換算組成のガラス全質量に対する質量和Ｙ２Ｏ３＋Ｌａ２Ｏ３＋Ｇｄ２Ｏ３が２０．０％以下である（１３）記載の光学ガラス。
【００２２】
（１５）  酸化物換算組成のガラス全質量に対して、質量％で
ＳｉＯ２成分  ０〜４０．０％及び／又は
Ｂ２Ｏ３成分  ０〜４０．０％及び／又は
ＧｅＯ２成分  ０〜１０．０％及び／又は
ＺｒＯ２成分  ０〜１０．０％及び／又は
ＺｎＯ成分  ０〜１０．０％及び／又は
Ａｌ２Ｏ３成分  ０〜１０．０％及び／又は
Ｔａ２Ｏ５成分  ０〜１０．０％及び／又は
ＣｅＯ２成分  ０〜１０．０％
の各成分をさらに含有する（１）から（１４）のいずれか記載の光学ガラス。
【００２３】
（１６）  １．７０以上２．２０以下の屈折率（ｎｄ）を有し、１０以上４０以下のアッベ数（νｄ）を有し、分光透過率が７０％を示す波長（λ７０）が５００ｎｍ以下である（１）から（１５）のいずれか記載の光学ガラス。
【００２４】
（１７）  （１）から（１６）のいずれか記載の光学ガラスからなる光学素子。
【００２５】
（１８）  （１）から（１６）のいずれか記載の光学ガラスからなる精密プレス成形用プリフォーム。
【００２６】
（１９）  （１８）記載の精密プレス成形用プリフォームを精密プレス成形してなる光学素子。
【００２７】
（２０）  （１）から（１６）のいずれか記載の光学ガラスを用い、軟化した前記光学ガラスに対して金型内でプレス成形を行うガラス成形体の製造方法。
【発明の効果】
【００２８】
本発明によれば、Ｎｂ２Ｏ５成分を含有する光学ガラスに含まれるＳｂ２Ｏ３成分の含有量を低減し、より好ましくは光学ガラス中に混入されるＰｔ成分やＦｅ成分の含有量を調整することによって、紫外線の長時間照射による光学ガラスのソラリゼーションが低減された光学ガラス及び分光透過率の劣化抑制方法を得ることができる。
【発明を実施するための形態】
【００２９】
本発明の光学ガラスは、酸化物換算組成のガラス全質量に対して、質量％で、Ｐ２Ｏ５成分、ＳｉＯ２成分及びＢ２Ｏ３成分からなる群より選択される１種以上を合計で５．０％以上４０．０％以下、Ｎｂ２Ｏ５成分を１０．０％以上６０．０％以下含有し、ソラリゼーション（波長４５０ｎｍにおける分光透過率の劣化量）が５．０％以下である。光学ガラスに含まれるＳｂ２Ｏ３成分の含有量を低減することによって、ガラスのソラリゼーションが低減される。このため、分光透過率の経時的な劣化が抑制された光学ガラス及び光学素子を得ることができる。
【００３０】
以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００３１】
［光学ガラス］
以下、本発明の光学ガラスを構成する各成分の組成範囲を以下に述べる。本明細書中において、各成分の含有量は特に断りがない場合は、全て酸化物換算組成のガラス全質量に対する質量％で表示されるものとする。ここで、「酸化物換算組成」とは、本発明のガラス構成成分の原料として使用される酸化物、複合塩、金属弗化物等が溶融時に全て分解され酸化物へ変化すると仮定した場合に、当該生成酸化物の総質量を１００質量％として、ガラス中に含有される各成分を表記した組成である。
【００３２】
＜含有量を抑えるべき成分について＞
まず、本発明の光学ガラスにおいて含有量を抑えるべき成分について説明する。
【００３３】
Ｐｔ成分は、光学ガラスを製造する際に、例えば白金坩堝等の部材から光学ガラス中に混入する成分であるが、紫外線の照射によって光学ガラスのソラリゼーションが高められる一因となる。特に、光学ガラスのＰｔ成分の含有量を１５ｐｐｍ以下にすることで、ソラリゼーションが低減され易くなるため、長期間用いても分光透過率が変化し難い光学ガラスを得易くすることができる。従って、光学ガラスにおけるＰｔ成分の含有量は、好ましくは１５ｐｐｍ、より好ましくは１０ｐｐｍ、さらに好ましくは７ｐｐｍ、最も好ましくは５ｐｐｍを上限とする。一方、Ｐｔ成分の含有量は０ｐｐｍより多くすることで、Ｐｔ成分を全く含有しない場合に比べて脈理が形成され難くなるため、分光透過率の測定不能なガラスを得難くでき、所望の分光透過率を有するガラスを得ることができる。従って、光学ガラスのＰｔ成分の含有量は、好ましくは０．１ｐｐｍより多くし、より好ましくは０．５ｐｐｍより多くし、最も好ましくは１．０ｐｐｍより多くする。
【００３４】
ここで、Ｐｔ成分は、材料としてＰｔ成分を含まなくても白金坩堝等の白金部材からのＰｔ成分の溶出によって光学ガラス中に含まれる成分であるが、例えば白金坩堝におけるガラスの溶融時間を短縮し、或いはガラスの溶融温度を低くすることで、光学ガラス中への混入量を低減することができる。
【００３５】
このとき、Ｐｔ成分の含有量の抑制に加えて、以下に述べるＳｂ２Ｏ３成分の含有量の抑制を同時に行うことで、光学ガラスのソラリゼーションがより低減され易くなる。このときも、Ｓｂ２Ｏ３成分の含有量を０％より多くすることで、Ｓｂ２Ｏ３成分を含有しない場合に比べてソラリゼーションを低くすることができる。
【００３６】
Ｆｅ成分は、光学ガラスを製造する際に、例えば光学ガラスの原料の不純物として光学ガラス中に混入する成分であるが、紫外線照射によって光学ガラスのソラリゼーションが高まる一因となる。特に、Ｆｅ成分の含有量を５０ｐｐｍ以下にすることで、ソラリゼーションが５．０％以下に低減され易くなるため、長期間用いても分光透過率が変化し難い光学ガラスを得易くすることができる。従って、酸化物換算組成のガラス全質量に対するＦｅ成分の含有量は、好ましくは５０ｐｐｍ、より好ましくは１０ｐｐｍ、最も好ましくは５ｐｐｍを上限とする。Ｆｅ成分は、例えばＦｅ成分の少ない光学ガラスの原料を選ぶことで、光学ガラス中への混入量を低減することができる。なお、Ｆｅ成分は、ガラス原料の不純物として、０．１ｐｐｍ以上、より具体的には０．５ｐｐｍ以上、さらに具体的には１ｐｐｍ以上含まれることが多い。
【００３７】
このとき、Ｆｅ成分の含有量の抑制に加えて、上述のＰｔ成分及び以下に述べるＳｂ２Ｏ３成分のうち少なくとも一方の含有量の抑制を同時に行うことで、光学ガラスのソラリゼーションがより低減され易くなる。
【００３８】
Ｓｂ２Ｏ３成分は、ガラスを溶融する際に脱泡効果を有する成分であるが、紫外線照射によって光学ガラスのソラリゼーションが高まる一因となる。特に、Ｓｂ２Ｏ３成分の含有量を０．５％以下にすることで、ソラリゼーションが５．０％以下に低減され易くなるため、長期間用いても分光透過率が劣化し難い光学ガラスを得易くすることができる。また、溶融ガラスから気泡が除去され易くなるため、ガラス原料を溶融してから金型に鋳込むまでに要する時間を低減できる。従って、酸化物換算組成のガラス全質量に対するＳｂ２Ｏ３成分の含有量は、好ましくは０．５％、より好ましくは０．４％を上限とし、最も好ましくは０．３％未満とする。Ｓｂ２Ｏ３成分の含有量は、この範囲内であれば技術的には特に不利益は無いが、Ｓｂ２Ｏ３成分の含有量を０％より多くすることで、Ｓｂ２Ｏ３成分を全く含有しない場合に比べてソラリゼーションを低くすることができる。従って、酸化物換算組成のガラス全質量に対するＳｂ２Ｏ３成分の含有量は、好ましくは０．００１％より多くし、より好ましくは０．０５％より多くし、最も好ましくは０．０１％より多くする。Ｓｂ２Ｏ３成分は、原料として例えばＳｂ２Ｏ３、Ｓｂ２Ｏ５、Ｎａ２Ｈ２Ｓｂ２Ｏ７・５Ｈ２Ｏ等を用いることができる。
【００３９】
＜必須成分、任意成分について＞
Ｐ２Ｏ５成分は、ガラス形成成分であり、ガラスの溶解温度を下げる成分であり、本発明の光学ガラス中の任意成分である。特に、Ｐ２Ｏ５成分の含有率を４０．０％以下にすることで、所望の高い屈折率を得つつ、ガラスの磨耗度を所定以上に低下し難くして研磨加工の加工効率を高めることができる。従って、酸化物換算組成のガラス全質量に対するＰ２Ｏ５成分の含有率は、好ましくは４０．０％、より好ましくは３５．０％、最も好ましくは３２．０％を上限とする。Ｐ２Ｏ５成分は、原料として例えばＡｌ（ＰＯ３）３、Ｃａ（ＰＯ３）２、Ｂａ（ＰＯ３）２、ＢＰＯ４、Ｈ３ＰＯ４等を用いてガラス内に含有できる。
【００４０】
ＳｉＯ２成分は、着色を低減して短波長の可視光に対する透過率を高めるとともに、安定なガラス形成を促してガラスの耐失透性を高める成分であり、本発明の光学ガラス中の任意成分である。特に、ＳｉＯ２成分の含有率を４０．０％以下にすることで、ＳｉＯ２成分による屈折率の低下が抑えられるため、所望の高屈折率を得易くすることができる。従って、酸化物換算組成のガラス全質量に対するＳｉＯ２成分の含有率は、好ましくは４０．０％、より好ましくは３０．０％、さらに好ましくは１０．０％、最も好ましくは５．０％を上限とする。ＳｉＯ２成分は、原料として例えばＳｉＯ２、Ｋ２ＳｉＦ６、Ｎａ２ＳｉＦ６等を用いてガラス内に含有できる。
【００４１】
Ｂ２Ｏ３成分は、安定なガラスの形成を促し、耐失透性を高める成分であり、本発明の光学ガラス中の任意成分である。特に、Ｂ２Ｏ３成分の含有率を４０．０％以下にすることで、屈折率の低下を抑えて所望の高屈折率を得易くしつつ、平均線膨張係数（α）の増加を抑制できる。従って、酸化物換算組成のガラス全質量に対するＢ２Ｏ３成分の含有率は、好ましくは４０．０％、より好ましくは３０．０％、さらに好ましくは１０．０％、最も好ましくは５．０％を上限とする。Ｂ２Ｏ３成分は、原料として例えばＨ３ＢＯ３、Ｎａ２Ｂ４Ｏ７、Ｎａ２Ｂ４Ｏ７・１０Ｈ２Ｏ、ＢＰＯ４等を用いてガラス内に含有できる。
【００４２】
本発明の光学ガラスは、Ｐ２Ｏ５成分、ＳｉＯ２成分及びＢ２Ｏ３成分からなる群より選択される１種以上の合計含有量を５．０％以上にすることが好ましい。これにより、ガラスの可視域における透過率を高めつつ、ガラスの磨耗度を所定以上に上昇し難くして研磨加工による傷の発生を低減することができる。一方で、この合計含有量を４０．０％以下にすることで、所望の高い屈折率を得つつ、ガラスの磨耗度を所定以上に低下し難くして研磨加工の加工効率を高めることができる。従って、酸化物換算組成のガラス全質量に対する、Ｐ２Ｏ５成分、ＳｉＯ２成分及びＢ２Ｏ３成分からなる群より選択される１種以上の合計含有量は、好ましくは５．０％、より好ましくは７．０％、最も好ましくは９．０％を下限とし、好ましくは４０．０％、より好ましくは３５．０％、最も好ましくは３２．０％を上限とする。
【００４３】
Ｎｂ２Ｏ５成分は、ガラスの屈折率及び分散を高める成分である。特に、Ｎｂ２Ｏ５成分の含有率を３０．０％以上にすることで、所望の高屈折率及び高分散を得ることができる。しかし、Ｎｂ２Ｏ５成分自体がソラリゼーションを大きくする成分であるため、Ｎｂ２Ｏ５成分の含有率は６０．０％以下にすることが好ましい。さらに、Ｎｂ２Ｏ５成分の含有率を６０．０％以下にすることで、ガラスの安定性を高めて耐失透性を高めることができる。従って、酸化物換算組成のガラス全質量に対するＮｂ２Ｏ５成分の含有率は、好ましくは３０．０％、より好ましくは３５．０％、最も好ましくは３７．０％を下限とし、好ましくは６０．０％、より好ましくは５５．０％、さらに好ましくは５０．０％を上限とし、最も好ましくは４９．０％未満とする。Ｎｂ２Ｏ５成分は、原料として例えばＮｂ２Ｏ５等を用いてガラス内に含有できる。
【００４４】
ＴｉＯ２成分は、ガラスの屈折率及び分散を高め、ガラスの化学的耐久性を高める成分であり、本発明の光学ガラス中の任意成分である。特に、ＴｉＯ２成分の含有率を４５．０％以下にすることで、ガラスの安定性を高めて耐失透性を高めることができる。従って、酸化物換算組成のガラス全質量に対するＴｉＯ２成分の含有率は、好ましくは４５．０％、より好ましくは４０．０％、最も好ましくは３０．０％を上限とする。ここで、高い屈折率及び分散を得ながらも、ガラスの可視光に対する透明性が特に高められる点では、酸化物換算組成のガラス全質量に対するＴｉＯ２成分の含有率は、好ましくは２５．０％、より好ましくは２２．０％、最も好ましくは２０．０％を上限とする。なお、ＴｉＯ２成分を含有しなければ、ソラリゼーションがより一層低減された光学ガラスを得ることができるが、ＴｉＯ２成分を５．０％以上含有することで、ガラスの屈折率及び分散がより高められるため、所望の高屈折率及び高分散を得易くできる。また、ガラスの耐酸性が高められるため、ガラスの加工時における変色を低減することができる。従って、この場合における酸化物換算組成のガラス全質量に対するＴｉＯ２成分の含有率は、好ましくは５．０％、より好ましくは８．０％、最も好ましくは１０．０％を下限とする。ＴｉＯ２成分は、原料として例えばＴｉＯ２等を用いてガラス内に含有できる。
【００４５】
Ｂｉ２Ｏ３成分は、ガラスの屈折率を上げ、ガラスの分散を高める成分であり、本発明の光学ガラス中の任意成分である。特に、Ｂｉ２Ｏ３成分の含有率を２０．０％以下にすることで、ガラスの安定性を高めて耐失透性の低下を抑えることができ、ガラスの透過率の低下を抑えることができる。従って、酸化物換算組成のガラス全質量に対するＢｉ２Ｏ３成分の含有率は、好ましくは２０．０％、より好ましくは１５．０％、最も好ましくは１０．０％を上限とする。
【００４６】
ＷＯ３成分は、ガラスの屈折率を上げ、ガラスの分散を高める成分であり、本発明の光学ガラス中の任意成分である。特に、ＷＯ３成分の含有率を２０．０％以下にすることで、ガラスの耐失透性を高めるとともに、短波長の可視光に対するガラスの透過率の低下を抑えることができる。従って、酸化物換算組成のガラス全質量に対するＷＯ３成分の含有率は、好ましくは２０．０％、より好ましくは１５．０％、最も好ましくは１０．０％を上限とする。ＷＯ３成分は、原料として例えばＷＯ３等を用いてガラス内に含有できる。
【００４７】
本発明の光学ガラスでは、Ｐ２Ｏ５成分、ＳｉＯ２成分、Ｂ２Ｏ３成分、Ｎｂ２Ｏ５成分、ＴｉＯ２成分、Ｂｉ２Ｏ３成分及びＷＯ３成分からなる群より選択される１種以上の含有量の質量和が、５０．０％以上９５．０％以下であることが好ましい。特に、この質量和が５０．０％以上であることにより、ガラスの分散が高められるため、所望の高分散の光学ガラスを得易くすることができる。一方、この質量和が９５．０％以下であることにより、ガラスの液相温度が高められるため、ガラスの耐失透性をより高めることができる。従って、酸化物換算組成のガラス全質量に対する、Ｐ２Ｏ５成分、ＳｉＯ２成分、Ｂ２Ｏ３成分、Ｎｂ２Ｏ５成分、ＴｉＯ２成分、Ｂｉ２Ｏ３成分及びＷＯ３成分からなる群より選択される１種以上の含有量の質量和は、好ましくは５０．０％、より好ましくは６０．０％、さらに好ましくは６５．０％、最も好ましくは７２．０％を下限とし、好ましくは９５．０％、より好ましくは９２．０％、最も好ましくは９１．０％を上限とする。
【００４８】
Ｌｉ２Ｏ成分は、ガラスの溶解温度を下げる成分であるとともに、ガラス形成時の耐失透性を高める成分であり、本発明の光学ガラス中の任意成分である。特に、Ｌｉ２Ｏ成分の含有率を２０．０％以下にすることで、所望の高屈折率を得易くすることができ、平均線膨張係数（α）の増加を抑えることができ、ガラスの安定性を高めて失透等の発生を低減できる。また、ソラリゼーションが高まり難くなるため、ソラリゼーションの低減された光学ガラスを得易くすることができる。従って、酸化物換算組成のガラス全質量に対するＬｉ２Ｏ成分の含有率は、好ましくは２０．０％、より好ましくは１５．０％、最も好ましくは１０．０％を上限とする。Ｌｉ２Ｏ成分は、原料として例えばＬｉ２ＣＯ３、ＬｉＮＯ３、ＬｉＦ等を用いてガラス内に含有できる。
【００４９】
Ｎａ２Ｏ成分は、ガラスの溶解温度を下げる成分であるとともに、ガラス形成時の耐失透性を高める成分であり、本発明の光学ガラス中の任意成分である。特に、Ｎａ２Ｏ成分の含有率を３５．０％以下にすることで、所望の高屈折率を得易くすることができ、ガラスの安定性を高めて失透等の発生を低減できる。従って、酸化物換算組成のガラス全質量に対するＮａ２Ｏ成分の含有率は、好ましくは３５．０％、より好ましくは３０．０％、最も好ましくは２５．０％を上限とする。なお、Ｎａ２Ｏ成分は含有しなくとも所望の特性を備えた光学ガラスを得ることができるが、Ｎａ２Ｏ成分を０．１％以上含有することで、ガラスの液相温度が高められるため、ガラスの耐失透性をより高めることができる。従って、この場合における酸化物換算組成のガラス全物質量に対するＮａ２Ｏ成分の含有率は、好ましくは０．１％、より好ましくは０．５％、最も好ましくは１．０％を下限とする。Ｎａ２Ｏ成分は、原料として例えばＮａ２ＣＯ３、ＮａＮＯ３、ＮａＦ、Ｎａ２ＳｉＦ６等を用いてガラス内に含有できる。
【００５０】
Ｋ２Ｏ成分は、ガラスの溶解温度を下げる成分であるとともに、ガラス形成時の耐失透性を高める成分であり、本発明の光学ガラス中の任意成分である。特に、Ｋ２Ｏ成分の含有率を２０．０％以下にすることで、所望の高屈折率を得易くすることができ、ガラスの安定性を高めて失透等の発生を低減できる。従って、酸化物換算組成のガラス全質量に対するＫ２Ｏ成分の含有率は、好ましくは２０．０％、より好ましくは１０．０％、最も好ましくは５．０％を上限とする。Ｋ２Ｏ成分は、原料として例えばＫ２ＣＯ３、ＫＮＯ３、ＫＦ、ＫＨＦ２、Ｋ２ＳｉＦ６等を用いてガラス内に含有できる。
【００５１】
Ｃｓ２Ｏ成分は、ガラスの溶解温度を下げる成分であるとともに、ガラス形成時の耐失透性を高める成分であり、本発明の光学ガラス中の任意成分である。特に、Ｃｓ２Ｏ成分の含有率を１０．０％以下にすることで、所望の高屈折率を得易くすることができ、ガラスの安定性を高めて失透等の発生を低減できる。従って、酸化物換算組成のガラス全質量に対するＫ２Ｏ成分の含有率は、好ましくは１０．０％、より好ましくは８．０％、最も好ましくは５．０％を上限とする。Ｃｓ２Ｏ成分は、原料として例えばＣｓ２ＣＯ３、ＣｓＮＯ３等を用いてガラス内に含有できる。
【００５２】
本発明の光学ガラスは、Ｒｎ２Ｏ成分（式中、ＲｎはＬｉ、Ｎａ、Ｋ及びＣｓからなる群より選択される１種以上）の含有率の質量和が、３５．０％以下であることが好ましい。これにより、ガラスの屈折率の低下が抑えられるため、所望の高屈折率を得易くすることができる。また、ガラスの安定性が高められるため、失透等の発生を低減できる。従って、酸化物換算組成のガラス全質量に対するＲｎ２Ｏ成分の含有率の質量和は、好ましくは３５．０％、より好ましくは３０．０％、最も好ましくは２５．０％を上限とする。なお、Ｒｎ２Ｏ成分はいずれも含有しなくともソラリゼーションの低減された光学ガラスを得ることができるが、Ｒｎ２Ｏ成分の少なくともいずれかを含有することで、ガラスの液相温度が高められるため、ガラスの耐失透性をより高めることができる。従って、この場合における酸化物換算組成のガラス全質量に対するＲｎ２Ｏ成分の含有率の質量和は、好ましくは０．１％、より好ましくは１．０％、最も好ましくは３．０％を下限とする。
【００５３】
また、本発明の光学ガラスは、Ｒｎ２Ｏ成分の含有量に対するＮａ２Ｏ成分の含有量の比率が、０より大きく且つ１未満であることが好ましい。特に、Ｎａ２Ｏ／Ｒｎ２Ｏが０より大きいことにより、Ｎａ２Ｏ成分を含有することによる作用がもたらされるため、ガラスの液相温度を高めることで、ガラスの耐失透性をより高めることができる。一方、Ｎａ２Ｏ／Ｒｎ２Ｏが１未満であることにより、Ｒｎ２Ｏ成分のうち２種以上の成分が有効に含まれるため、光学ガラスのガラス転移点（Ｔｇ）を低くできることで、プレス成形温度を低くすることができる。すなわち、プレス成形を行った後における表面の凹凸や曇りを、より一層低減できる。また、Ｎａ２Ｏ／Ｒｎ２Ｏが１未満であることにより、光学ガラスの耐失透性がより高められるため、所望の光学特性を有する光学ガラスをより安定的に作製できる。従って、酸化物換算組成の質量比Ｎａ２Ｏ／Ｒｎ２Ｏは、好ましくは０より大きく、より好ましくは０．１、最も好ましくは０．２を下限とする。一方で、酸化物換算組成の質量比Ｎａ２Ｏ／Ｒｎ２Ｏは、好ましくは１未満とし、より好ましくは０．９８、最も好ましくは０．９６を上限とする。
【００５４】
ＭｇＯ成分は、ガラスの液相温度を下げ、ガラスの耐失透性を高める成分であり、本発明の光学ガラス中の任意成分である。特に、ＭｇＯ成分の含有率を５．０％以下にすることで、所望の高屈折率及び高分散を得易くすることができる。従って、酸化物換算組成のガラス全質量に対するＭｇＯ成分の含有率は、好ましくは５．０％、より好ましくは４．０％、最も好ましくは３．０％を上限とする。ＭｇＯ成分は、原料として例えばＭｇＣＯ３、ＭｇＦ２等を用いてガラス内に含有できる。
【００５５】
ＣａＯ成分は、ガラスの液相温度を下げ、ガラスの耐失透性を高める成分であり、本発明の光学ガラス中の任意成分である。特に、ＣａＯ成分の含有率を１０．０％以下にすることで、所望の高屈折率及び高分散を得易くし、耐失透性や化学的耐久性の低下を抑えることができる。従って、酸化物換算組成のガラス全質量に対するＣａＯ成分の含有率は、好ましくは１０．０％、より好ましくは８．０％、最も好ましくは６．０％を上限とする。ＣａＯ成分は、原料として例えばＣａＣＯ３、ＣａＦ２等を用いてガラス内に含有できる。
【００５６】
ＳｒＯ成分は、ガラスの液相温度を下げ、ガラスの耐失透性を高める成分であり、ガラス中の任意成分である。特に、ＳｒＯ成分の含有率を１０．０％以下にすることで、所望の高屈折率及び高分散を得易くし、耐失透性や化学的耐久性の低下を抑えることができる。従って、酸化物換算組成のガラス全質量に対するＳｒＯ成分の含有率は、好ましくは１０．０％、より好ましくは８．０％、最も好ましくは５．０％を上限とする。ＳｒＯ成分は、原料として例えばＳｒ（ＮＯ３）２、ＳｒＦ２等を用いてガラス内に含有できる。
【００５７】
ＢａＯ成分は、ガラスの屈折率を高め、ガラスの耐失透性を高める成分であり、本発明の光学ガラス中の任意成分である。特に、ＢａＯ成分の含有率を２０．０％以下にすることで、所望の高屈折率を得易くし、耐失透性や化学的耐久性の低下を抑えることができ、平均線膨張係数（α）の増加を抑えることができる。従って、酸化物換算組成のガラス全質量に対するＢａＯ成分の含有率は、好ましくは２０．０％、より好ましくは１８．０％、最も好ましくは１５．０％を上限とする。ここで、特に分散の大きい（アッベ数の小さい）ガラスが得られる点では、酸化物換算組成のガラス全質量に対するＢａＯ成分の含有率は、好ましくは１３．０％、より好ましくは１２．０％を上限とし、最も好ましくは１０．０％未満とする。ＢａＯ成分は、原料として例えばＢａＣＯ３、Ｂａ（ＮＯ３）２、ＢａＦ２等を用いてガラス内に含有できる。
【００５８】
本発明の光学ガラスは、ＲＯ成分（式中、ＲはＭｇ、Ｃａ、Ｓｒ、Ｂａからなる群より選択される１種以上）の含有率の質量和が、２０．０％以下であることが好ましい。これにより、ＲＯ成分による屈折率及び分散の低下が抑えられるため、所望の高屈折率及び高分散を得易くすることができる。従って、酸化物換算組成のガラス全質量に対するＲＯ成分の含有率の質量和は、好ましくは２０．０％、より好ましくは１７．０％、最も好ましくは１５．０％を上限とする。
【００５９】
Ｙ２Ｏ３成分は、ガラスの屈折率を高めるとともに、ガラスの化学的耐久性を向上する成分であり、本発明の光学ガラス中の任意成分である。特に、Ｙ２Ｏ３成分の含有率を１０．０％以下にすることで、所望の高分散を得易くすることができ、ガラスの耐失透性を高めることができる。従って、酸化物換算組成のガラス全質量に対するＹ２Ｏ３成分の含有率は、好ましくは１０．０％、より好ましくは８．０％、最も好ましくは５．０％を上限とする。Ｙ２Ｏ３成分は、原料として例えばＹ２Ｏ３、ＹＦ３等を用いてガラス内に含有できる。
【００６０】
Ｌａ２Ｏ３成分は、ガラスの屈折率を高めるとともに、ガラスの化学的耐久性を向上する成分であり、本発明の光学ガラス中の任意成分である。特に、Ｌａ２Ｏ３成分の含有率を１０．０％以下にすることで、所望の高分散を得易くすることができ、ガラスの耐失透性を高めることができる。従って、酸化物換算組成のガラス全質量に対するＬａ２Ｏ３成分の含有率は、好ましくは１０．０％、より好ましくは８．０％、最も好ましくは５．０％を上限とする。Ｌａ２Ｏ３成分は、原料として例えばＬａ２Ｏ３、Ｌａ（ＮＯ３）３・ＸＨ２Ｏ（Ｘは任意の整数）等を用いてガラス内に含有できる。
【００６１】
Ｇｄ２Ｏ３成分は、ガラスの屈折率を高めるとともに、ガラスの化学的耐久性を向上する成分であり、本発明の光学ガラス中の任意成分である。特に、Ｇｄ２Ｏ３成分の含有率を１０．０％以下にすることで、所望の高分散を得易くすることができ、ガラスの耐失透性を高めることができる。従って、酸化物換算組成のガラス全質量に対するＧｄ２Ｏ３成分の含有率は、好ましくは１０．０％、より好ましくは８．０％、最も好ましくは５．０％を上限とする。Ｇｄ２Ｏ３成分は、原料として例えばＧｄ２Ｏ３、ＧｄＦ３等を用いてガラス内に含有できる。
【００６２】
本発明の光学ガラスでは、Ｌｎ２Ｏ３成分（式中、ＬｎはＹ、Ｌａ、Ｇｄからなる群より選択される１種以上）の含有率の質量和が、２０．０％以下であることが好ましい。この質量和を２０．０％以下にすることで、Ｌｎ２Ｏ３成分によるアッベ数の上昇が抑えられるため、所望の高分散を得易くすることができる。従って、酸化物換算組成のガラス全質量に対するＬｎ２Ｏ３成分の含有率の質量和は、好ましくは２０．０％、より好ましくは１８．０％、最も好ましくは１５．０％を上限とする。
【００６３】
ＧｅＯ２成分は、ガラスの屈折率を高めるとともに、安定なガラス形成を促してガラスの耐失透性を高める成分であり、本発明の光学ガラス中の任意成分である。特に、ＧｅＯ２成分の含有率を１０．０％以下にすることで、ガラスの材料コストを低減できる。従って、酸化物換算組成のガラス全質量に対するＧｅＯ２成分の含有率は、好ましくは１０．０％、より好ましくは８．０％、最も好ましくは５．０％を上限とする。ＧｅＯ２成分は、原料として例えばＧｅＯ２等を用いてガラス内に含有できる。
【００６４】
ＺｒＯ２成分は、着色を低減して短波長の可視光に対する透過率を高めるとともに、安定なガラス形成を促してガラスの耐失透性を高める成分であり、本発明の光学ガラス中の任意成分である。特に、ＺｒＯ２成分の含有率を１０．０％以下にすることで、ＺｒＯ２成分による屈折率の低下が抑えられるため、所望の高屈折率を得易くすることができる。従って、酸化物換算組成のガラス全質量に対するＺｒＯ２成分の含有率は、好ましくは１０．０％、より好ましくは８．０％、最も好ましくは５．０％を上限とする。ＺｒＯ２成分は、原料として例えばＺｒＯ２、ＺｒＦ４等を用いてガラス内に含有できる。
【００６５】
ＺｎＯ成分は、ガラスの液相温度を下げ、ガラスの耐失透性を高める成分であり、本発明の光学ガラス中の任意成分である。特に、ＺｎＯ成分の含有率を１０．０％以下にすることで、所望の高屈折率及び高分散を得易くすることができる。従って、酸化物換算組成のガラス全質量に対するＺｎＯ成分の含有率は、好ましくは１０．０％、より好ましくは８．０％、最も好ましくは５．０％を上限とする。ＺｎＯ成分は、原料として例えばＺｎＯ、ＺｎＦ２等を用いてガラス内に含有できる。
【００６６】
Ａｌ２Ｏ３成分は、ガラスの化学的耐久性を向上し、ガラス溶融時の粘度を高める成分であり、本発明の光学ガラス中の任意成分である。特に、Ａｌ２Ｏ３成分の含有率を１０．０％以下にすることで、ガラスの溶融性を高めつつ、平均線膨張係数（α）の増加を抑え、ガラスの失透傾向を弱めることができる。従って、酸化物換算組成のガラス全質量に対するＡｌ２Ｏ３成分の含有率は、好ましくは１０．０％、より好ましくは８．０％、最も好ましくは５．０％を上限とする。Ａｌ２Ｏ３成分は、原料として例えばＡｌ２Ｏ３、Ａｌ（ＯＨ）３、ＡｌＦ３等を用いてガラス内に含有できる。
【００６７】
Ｔａ２Ｏ５成分は、ガラスの屈折率を高める成分であり、本発明の光学ガラス中の任意成分である。特に、Ｔａ２Ｏ５成分の含有率を１０．０％以下にすることで、ガラスを失透し難くすることができる。従って、酸化物換算組成のガラス全質量に対するＴａ２Ｏ５成分の含有率は、好ましくは１０．０％、より好ましくは８．０％、最も好ましくは４．０％を上限とする。Ｔａ２Ｏ５成分は、原料として例えばＴａ２Ｏ５等を用いてガラス内に含有できる。
【００６８】
ＣｅＯ２成分は、ガラスの光学定数を調整する成分であり、本発明の光学ガラス中の任意成分である。特に、ＣｅＯ２成分の含有量を１０．０％以下にすることで、ガラスの着色を低減させることができる。従って、酸化物換算組成のガラス全質量に対するＣｅＯ２成分の含有量は、好ましくは１０．０％、より好ましくは５．０％、さらに好ましくは１．０％を上限とする。ＣｅＯ２成分は、原料として例えばＣｅＯ２等を用いてガラス内に含有することができる。
【００６９】
なお、ガラスを清澄し脱泡する成分は、上記のＳｂ２Ｏ３成分やＣｅＯ２成分に限定されるものではなく、ガラス製造の分野における公知の清澄剤や脱泡剤、或いはそれらの組み合わせを用いることができる。
【００７０】
＜含有すべきでない成分について＞
次に、本発明の光学ガラスに含有すべきでない成分、及び含有することが好ましくない成分について説明する。
【００７１】
本発明の光学ガラスには、他の成分をガラスの特性を損なわない範囲で必要に応じ、添加することができる。
【００７２】
ただし、Ｍｏ、Ｃｒ、Ｍｎ、Ｃｏ、Ｎｉ、Ａｓ、Ｃｅ、Ｃｕ、Ｔｉ、Ｖ及びＲｕの各成分は、これら成分の１種以上を少量含有しただけでもソラリゼーションが大きくなるため、含有量を低減することが好ましい。そのため、ソラリゼーションをより低減する観点では、ＴｉＯ２成分は所望のガラスの屈折率及び分散を得られる範囲で低減することが好ましい。従って、ソラリゼーションをより低減させる観点での、酸化物換算組成のガラス全質量に対するＴｉＯ２成分の含有率は、好ましくは１５．０％、より好ましくは１０．０％、最も好ましくは５．０％を上限とする。また、Ｍｏ、Ｃｒ、Ｍｎ、Ｃｏ、Ｎｉ、Ａｓ、Ｃｅ、Ｃｕ、Ｖ及びＲｕの各成分の含有量は、ガラス原料の不純物として含有されるものを除き、含有しないことが好ましい。従って、光学ガラス中のＭｏ、Ｃｒ、Ｍｎ、Ｃｏ、Ｎｉ、Ａｓ、Ｃｅ、Ｃｕ、Ｖ及びＲｕの各成分の合計量は、好ましくは１５ｐｐｍ、より好ましくは１０ｐｐｍ、最も好ましくは７ｐｐｍを上限とする。
【００７３】
ただし、上述のＴｉ、Ｚｒ、Ｎｂを除く、Ｖ、Ｃｒ、Ｍｎ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。なお、本発明における「実質的に含まない」とは、ガラス原料の不純物として含有されるものを除いて含有しないことを指す。
【００７４】
さらに、ＰｂＯ等の鉛化合物及びＡｓ２Ｏ３等のヒ素化合物、並びに、Ｔｈ、Ｃｄ、Ｔｌ、Ｏｓ、Ｂｅ、Ｓｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄することができる。
【００７５】
本発明の光学ガラスとして好ましく用いられるガラスは、その組成が酸化物換算組成のガラス全質量に対する質量％で表されているため直接的にモル％の記載に表せるものではないが、本発明において要求される諸特性を満たすガラス組成物中に存在する各成分のモル％表示による組成は、酸化物換算組成で概ね以下の値をとる。
Ｐ２Ｏ５成分  ５．０〜４０．０ｍｏｌ％及び
Ｎｂ２Ｏ５成分  ５．０〜３０．０ｍｏｌ％、
並びに
ＴｉＯ２成分  ０〜６０．０ｍｏｌ％及び／又は
Ｂｉ２Ｏ３成分  ０〜８．０ｍｏｌ％及び／又は
ＷＯ３成分  ０〜１５．０ｍｏｌ％及び／又は
Ｌｉ２Ｏ成分  ０〜５０．０ｍｏｌ％及び／又は
Ｎａ２Ｏ成分  ０〜５０．０ｍｏｌ％及び／又は
Ｋ２Ｏ成分  ０〜３０．０ｍｏｌ％及び／又は
Ｃｓ２Ｏ成分  ０〜５．０ｍｏｌ％及び／又は
ＭｇＯ成分  ０〜２０．０ｍｏｌ％及び／又は
ＣａＯ成分  ０〜３０．０ｍｏｌ％及び／又は
ＳｒＯ成分  ０〜１５．０ｍｏｌ％及び／又は
ＢａＯ成分  ０〜２０．０ｍｏｌ％及び／又は
Ｙ２Ｏ３成分  ０〜５．０ｍｏｌ％及び／又は
Ｌａ２Ｏ３成分  ０〜５．０ｍｏｌ％及び／又は
Ｇｄ２Ｏ３成分  ０〜４．０ｍｏｌ％及び／又は
ＳｉＯ２成分  ０〜５０．０ｍｏｌ％及び／又は
Ｂ２Ｏ３成分  ０〜４５．０ｍｏｌ％及び／又は
ＧｅＯ２成分  ０〜１５．０ｍｏｌ％及び／又は
ＺｒＯ２成分  ０〜１０．０ｍｏｌ％及び／又は
ＺｎＯ成分  ０〜２０．０ｍｏｌ％及び／又は
Ａｌ２Ｏ３成分  ０〜１５．０ｍｏｌ％及び／又は
Ｔａ２Ｏ５成分  ０〜３．０ｍｏｌ％及び／又は
ＣｅＯ２成分  ０〜３．０ｍｏｌ％
【００７６】
＜物性＞
本発明の光学ガラスは、ソラリゼーションが５．０％以下であることが好ましい。これにより、光学ガラスを組み込んだ機器は、長期間の使用によってもカラーバランスが悪くなり難くなる。特に、使用温度が高いほどソラリゼーションはより大きく低減するため、車載用等、高温下で用いられる場合に、本発明の光学ガラスは特に有効である。従って、本発明の光学ガラスのソラリゼーションは、好ましくは５．０％、より好ましくは４．８％、最も好ましくは４．５％を上限とする。なお、本明細書中において「ソラリゼーション」とはガラスに紫外線を照射した場合の４５０ｎｍにおける分光透過率の劣化量を表すものであり、具体的には、日本光学硝子工業会規格ＪＯＧＩＳ０４−１９９４「光学ガラスのソラリゼーションの測定方法」に従い、高圧水銀灯の光を照射した前後の分光透過率をそれぞれ測定することにより求められる。
【００７７】
また、本発明の光学ガラスは、高い屈折率（ｎｄ）を有するとともに、高い分散を有する必要がある。特に、本発明の光学ガラスの屈折率（ｎｄ）は、好ましくは１．７０、より好ましくは１．７５、最も好ましくは１．８０を下限とする。また、本発明の光学ガラスのアッベ数（νｄ）は、好ましくは４０、より好ましくは３０、最も好ましくは２５を上限とする。これらにより、光学設計の自由度が広がり、更に素子の薄型化を図っても大きな光の屈折量を得ることができる。なお、本発明の光学ガラスの屈折率（ｎｄ）の上限は特に限定しないが、本発明によって得られるガラスの屈折率（ｎｄ）は、概ね２．２０以下、具体的には２．１５以下、さらに具体的には２．１０以下であることが多い。また、本発明の光学ガラスのアッベ数（νｄ）の下限も特に限定しないが、本発明によって得られるガラスのアッベ数（νｄ）は、概ね１０以上、具体的には１２以上、さらに具体的には１５以上であることが多い。
【００７８】
また、本発明の光学ガラスは、着色が少ないことが好ましい。特に、本発明の光学ガラスは、ガラスの透過率で表すと、厚み１０ｍｍのサンプルで分光透過率７０％を示す波長（λ７０）が５００ｎｍ以下であり、より好ましくは４８０ｎｍ以下であり、最も好ましくは４６０ｎｍ以下である。これにより、ガラスの吸収端が紫外領域の近傍に位置するようになり、可視域におけるガラスの透明性が高められるため、この光学ガラスをレンズ等の光学素子の材料として用いることができる。
【００７９】
［ガラス及びガラス成形体の作製］
本発明の光学ガラスは、例えば以下のように作製される。すなわち、原料を各成分が所定の含有量の範囲内になるように均一に混合し、必要に応じて作製した混合物を石英坩堝又はアルミナ坩堝に投入して粗溶融した後、石英、白金、白金合金及びイリジウムのうち１種以上からなる坩堝に入れて所定の温度範囲で所定時間溶融し、攪拌均質化して泡切れ等を行った後、溶融ガラスの温度を下げ、金型に鋳込んで徐冷することにより、光学ガラスが作製される。ここで、溶融ガラスを均等に加熱できる点で、溶融ガラスと接触する部分の少なくとも一部に白金が用いられた坩堝（白金坩堝）を用いて材料を溶解することが好ましいが、白金坩堝からガラスにＰｔ成分が溶出し易くなる。そのため、特に白金坩堝を用いた場合にガラスへのＰｔ成分の溶出を上述の範囲内に低減するには、白金坩堝内でガラスを貯留する際の溶融ガラスの最高温度は、好ましくは１３５０℃、より好ましくは１３００℃、さらに好ましくは１２００℃、最も好ましくは１１００℃を上限とする。また、溶融ガラスを白金坩堝に貯留する時間は、好ましくは１０時間、より好ましくは８時間、最も好ましくは５時間とする。なお、溶融ガラスの温度は、ガラスを溶融する坩堝の上部における溶融ガラスの温度と、ガラスを溶融する坩堝の下部における溶融ガラスの温度との平均を指し、例えばガラスを溶融する坩堝の内部や壁面に設けられた熱電対を用いて求められる。
【００８０】
作製された光学ガラスから、例えばリヒートプレス成形や精密プレス成形等の手段を用いて、ガラス成形体を作製することができる。すなわち、光学ガラスからモールドプレス成形用のレンズプリフォームを作製し、このレンズプリフォームに対してリヒートプレス成形を行った後で研磨加工を行ってガラス成形体を作製したり、例えば研磨加工を行って作製したレンズプリフォームに対して精密プレス成形を行ってガラス成形体を作製したりすることができる。なお、ガラス成形体を作製する手段は、これらの手段に限定されない。
【００８１】
このようにして作製されるガラス成形体は、様々な光学素子に有用であるが、その中でも特に、レンズやプリズム等の光学素子の用途に用いることが好ましい。これにより、光学素子の分光透過率の経時的な劣化が抑制されるため、長期間の使用によっても光学素子のカラーバランスを悪くなり難くすることができる。
【実施例】
【００８２】
本発明の実施例（Ｎｏ．１〜Ｎｏ．１２）及び比較例（Ｎｏ．１）の組成、並びに、これらのガラスのＰｔ成分及びＦｅ成分の濃度、屈折率（ｎｄ）、アッベ数（νｄ）、光照射前後における波長４５０ｎｍの分光透過率、ソラリゼーション並びに分光透過率が７０％を示す波長（λ７０）を表１及び表２に示す。なお、以下の実施例はあくまで例示の目的であり、これらの実施例のみ限定されるものではない。
【００８３】
本発明の実施例（Ｎｏ．１〜Ｎｏ．１２）の光学ガラス及び比較例（Ｎｏ．１）のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表１及び表２に示した各実施例及び比較例の組成の割合になるように秤量して均一に混合した後、溶融ガラスと接触する部分が石英及び白金からなる坩堝（石英・白金坩堝）に投入した。ここで、実施例（Ｎｏ．１〜Ｎｏ．５）及び比較例（Ｎｏ．１）については、ガラス組成の熔融難易度に応じて電気炉で１０００〜１３００℃の温度範囲で溶解し、攪拌均質化して泡切れ等を行った後、１０００〜１２５０℃に温度を下げて攪拌均質化してから金型に鋳込み、徐冷してガラスを作製した。一方、本発明の実施例（Ｎｏ．６〜Ｎｏ．１２）については、ガラス組成の熔融難易度に応じて電気炉で１２００〜１３５０℃の温度範囲で２〜４時間溶解し、攪拌均質化して泡切れ等を行った後、１１００〜１２００℃に温度を下げて攪拌均質化してから金型に鋳込み、徐冷してガラスを作製した。ここで、本発明の実施例（Ｎｏ．１〜Ｎｏ．１２）で、ガラスの原料を石英・白金坩堝中で溶解してから金型に鋳込むまでに要した時間は、２〜３０時間であった。一方、本発明の比較例（Ｎｏ．１）で、ガラスの原料を実施例（Ｎｏ．１〜Ｎｏ．１２）と同様の石英・白金坩堝中で溶解して金型に鋳込むまでに要した時間は、３０時間であった。
【００８４】
ここで、実施例（Ｎｏ．１〜Ｎｏ．１２）の光学ガラス及び比較例（Ｎｏ．１）のガラスのＰｔ成分及びＦｅ成分の含有量は、実施例及び比較例の組成を有するガラスを粉末状にし、酸処理することにより得られた溶液について、ＩＣＰ発光分析装置（セイコーインスツルメンツ社製  Ｖｉｓｔａ−ＰＲＯ）を用いて測定した。
【００８５】
また、実施例（Ｎｏ．１〜Ｎｏ．１２）の光学ガラス及び比較例（Ｎｏ．１）のガラスのソラリゼーションは、日本光学硝子工業会規格ＪＯＧＩＳ０４−１９９４「光学ガラスのソラリゼーションの測定方法」に準じて、光照射前後における波長４５０ｎｍの光透過率の変化（％）を測定した。ここで、光の照射は、光学ガラス試料を１００℃に加熱し、超高圧水銀灯を用いて波長４５０ｎｍの光を４時間照射することにより行った。
【００８６】
また、実施例（Ｎｏ．１〜Ｎｏ．１２）の光学ガラス及び比較例（Ｎｏ．１）のガラスの屈折率（ｎｄ）及びアッベ数（νｄ）は、日本光学硝子工業会規格ＪＯＧＩＳ０１―２００３に基づいて測定した。なお、本測定に用いたガラスとして、アニール条件は徐冷降下速度を−２５℃／ｈｒとして、徐冷炉にて処理を行ったものを用いた。
【００８７】
また、実施例（Ｎｏ．１〜Ｎｏ．１２）及び比較例（Ｎｏ．１）のガラスの透過率については、日本光学硝子工業会規格ＪＯＧＩＳ０２に準じて測定した。なお、本発明においては、ガラスの透過率を測定することで、ガラスの着色の有無と程度を求めた。具体的には、厚さ１０±０．１ｍｍの対面平行研磨品をＪＩＳＺ８７２２に準じ、２００〜８００ｎｍの分光透過率を測定し、λ７０（透過率７０％時の波長）を求めた。
【００８８】
【表１】
2011219313.tif 000002
【００８９】
【表２】
2011219313.tif 000003
【００９０】
表１及び表２に表されるように、本発明の実施例の光学ガラスは、いずれもソラリゼーションが５．０％以下、より詳細には１．９９％以下であり、所望の範囲内であった。一方で、比較例のガラスは、ソラリゼーションが５．０％より大きかった。従って、本発明の実施例の光学ガラスは、比較例のガラスに比べて紫外線の長時間照射による光学ガラスのソラリゼーションが低減されていることが明らかになった。
【００９１】
また、本発明の実施例の光学ガラスは、いずれも屈折率（ｎｄ）が１．７０以上、より詳細には１．８４以上であるとともに、この屈折率（ｎｄ）は２．２０以下、より詳細には１．９５以下であり、所望の範囲内であった。
【００９２】
また、本発明の実施例の光学ガラスは、いずれもアッベ数（νｄ）が１０以上、より詳細には１７．３以上であるとともに、このアッベ数（νｄ）は４０以下、より詳細には２５．３以下であり、所望の範囲内であった。
【００９３】
また、本発明の実施例の光学ガラスは、いずれもλ７０（透過率７０％時の波長）が５００ｎｍ以下、より詳細には４５０ｎｍ以下であり、所望の範囲内であった。
【００９４】
さらに、本発明の実施例の光学ガラスを用いてリヒートプレス成形を行った後で研削及び研磨を行い、レンズ及びプリズムの形状に加工してガラス成形体を得た。また、本発明の実施例の光学ガラスを用いて、精密プレス成形用のレンズプリフォームを形成し、このレンズプリフォームを精密プレス成形加工してガラス成形体を得た。その結果、本発明の実施例の光学ガラスは、Ｓｂ２Ｏ３成分、Ｆｅ成分及びＰｔ成分の含有量が所定の範囲内以下であり、得られたガラス成形体はソラリゼーションが少なく、長期間にわたりレンズ及びプリズムとして所定の分光透過率を有することが可能なガラス成形体を得ることができた。一方で、比較例のガラスは、所定以上のＳｂ２Ｏ３成分が含まれており、得られたガラス成形体は紫外線によって容易に着色した。このため、本発明の実施例の光学ガラスから作製されるガラス成形体は、比較例のガラスから作製されるガラス成形体に比べて、ソラリゼーションが低減されており、分光透過率の経時的な劣化が抑制されていることが明らかになった。
【００９５】
以上、本発明を例示の目的で詳細に説明したが、本実施例はあくまで例示の目的のみであって、本発明の思想及び範囲を逸脱することなく多くの改変を当業者により成し得ることが理解されよう。